(57)【要約】【課題】導電性に優れ、かつ引張強度、伸び、衝撃強度等の物性バランスに優れたポリオキシメチレン樹脂組成物を提供する。【解決手段】（Ａ）オキシメチレンユニットを主たる構成単位とする重合体中に、炭素数２以上のオキシアルキレンユニットを、オキシメチレンユニット１００モルあたり０．１〜１０モル含有するポリオキシメチレン樹脂１００質量部に対し、（Ｂ）導電性カーボンブラック３〜１５質量部、（Ｃ）ポリエチレングリコールもしくはそのイソシアネート変性物（Ｃ−１）またはポリエーテルエステルアミド（Ｃ−２）を１〜１０質量部含有することを特徴とするポリオキシメチレン樹脂組成物およびその成形品による。【選択図】なし【特許請求の範囲】
【請求項１】
（Ａ）オキシメチレンユニットを主たる構成単位とする重合体中に、炭素数２以上のオキシアルキレンユニットを、オキシメチレンユニット１００モルあたり０．１〜１０モル含有するポリオキシメチレン樹脂１００質量部に対し、（Ｂ）導電性カーボンブラック３〜１５質量部、（Ｃ）ポリエチレングリコールもしくはそのイソシアネート変性物（Ｃ−１）またはポリエーテルエステルアミド（Ｃ−２）を１〜１０質量部含有することを特徴とするポリオキシメチレン樹脂組成物。
【請求項２】
（Ａ）ポリオキシメチレン樹脂が、炭素数２以上のオキシアルキレンユニットの含有量が高いポリオキシメチレン樹脂（Ａ１）と炭素数２以上のオキシアルキレンユニットの含有量が低いポリオキシメチレン樹脂（Ａ２）の混合物であることを特徴とする請求項１に記載のポリオキシメチレン樹脂組成物。
【請求項３】
（Ａ）オキシメチレン樹脂が、炭素数２以上のオキシアルキレンユニットを、オキシメチレンユニット１００モルあたり３〜７モル含有するポリオキシメチレン樹脂と、炭素数２以上のオキシアルキレンユニットを、オキシメチレンユニット１００モルあたり０．１〜２．８モル含有するポリオキシメチレン樹脂との混合物であることを特徴とする請求項１に記載のポリオキシメチレン樹脂組成物。
【請求項４】
さらに、（Ｄ）アミノ置換トリアジン化合物を、（Ａ）ポリオキシメチレン樹脂１００質量部に対し、０．０１〜１０質量部含有することを特徴とする請求項１〜３のいずれかに記載のポリオキシメチレン樹脂組成物。
【請求項５】
さらに、（Ｅ）脂肪酸カルシウムを、（Ａ）ポリオキシメチレン樹脂１００質量部に対し、０．０１〜１０質量部含有することを特徴とする請求項１〜４のいずれかに記載のポリオキシメチレン樹脂組成物。
【請求項６】
さらに、（Ｆ）離型剤を、（Ａ）ポリオキシメチレン樹脂１００質量部に対し、０．０１〜１０質量部含有することを特徴とする請求項１〜５のいずれかに記載のポリオキシメチレン樹脂組成物。
【請求項７】
さらに、（Ｇ）芳香族ジヒドラジド化合物及び２０℃における水１００ｇに対する溶解度が１ｇ未満の脂肪族ジヒドラジド化合物より成る群から選ばれたジヒドラジド化合物を、（Ａ）ポリオキシメチレン樹脂１００質量部に対し、０．０１〜１質量部含有することを特徴とする請求項１〜６のいずれかに記載のポリオキシメチレン樹脂組成物。
【請求項８】
ポリエチレングリコールもしくはそのイソシアネート変性物（Ｃ−１）の分子量が、１０，０００以上であることを特徴とする請求項１〜７のいずれかに記載のポリオキシメチレン樹脂組成物。
【請求項９】
（Ｆ）離型剤が、高級脂肪酸アミド及び／又は高級脂肪酸ビスアミドであることを特徴とする請求項１〜８のいずれかに記載のポリオキシメチレン樹脂組成物。
【請求項１０】
請求項１〜９のいずれかに記載のポリオキシメチレン樹脂組成物を成形してなる成形品。
【発明の詳細な説明】
【技術分野】
【０００１】
本発明はポリオキシメチレン樹脂組成物及びそれからなる成形品に関し、詳しくは、導電性に優れ、かつ引張強度、伸び、衝撃強度等の物性バランスに優れたポリオキシメチレン樹脂組成物及びそれからなる成形品に関する。
【背景技術】
【０００２】
ポリオキシメチレン樹脂は、機械的物性（耐摩擦性・磨耗性、耐クリープ性、寸法安定性等）のバランスに優れ、また極めて優れた耐疲労性を有している。また、この樹脂は耐薬品性にも優れており、かつ吸水性も少ない。従って、ポリオキシメチレン樹脂は、これらの特性を生かして、エンジニアリングプラスチックとして、自動車内装部品、家屋の内装部品（熱水混合栓等）、衣料部品（ファスナー、ベルトバックル等）、建材用途（配管・ポンプ部品等）、機械部品（歯車等）等に幅広く利用されてきている。
【０００３】
しかし、ポリオキシメチレン樹脂の電気抵抗は極めて高いので、静電気ノイズ、表面への異物付着等、静電帯電の問題があり、利用分野によってはこれが障害となる。
ポリオキシメチレン樹脂の内部電気抵抗を低下させるためには、金属粉末及び金属繊維、炭素繊維、グラファイト又はカーボンブラック等を配合して導電性を付与することが行われる。カーボンブラックを配合した導電性ポリオキシメチレン樹脂組成物の例は、特許文献１および特許文献２に開示されている。
【０００４】
しかしながら、特許文献１および特許文献２に記載の技術では、金属粉末等の導電剤の配合により、引張伸び、衝撃強度等の機械的強度が低下してしまう。そして、ポリオキシメチレン樹脂の利用分野の拡大に伴い、要求特性は高度化する傾向にあり、導電性に優れ、かつ引張強度、伸び、衝撃強度等の物性バランスに優れたポリオキシメチレン樹脂組成物が要望されている。
【先行技術文献】
【特許文献】
【０００５】
【特許文献１】米国特許第４３９１７４１号公報
【特許文献２】米国特許第４５５５３５７号公報
【発明の概要】
【発明が解決しようとする課題】
【０００６】
本発明の目的は、導電性に優れ、かつ引張強度、伸び、衝撃強度等の物性バランスに優れたポリオキシメチレン樹脂組成物及びそれからなる樹脂成形品を提供することにある。
【課題を解決するための手段】
【０００７】
本発明者らは、ポリオキシメチレン樹脂として、炭素数２以上のオキシアルキレンユニットを特定量含有するポリオキシメチレン樹脂を使用し、導電性カーボンブラックを特定量、ポリエチレングリコールもしくはそのイソシアネート変性物またはポリエーテルエステルアミドを特定量で含有する樹脂組成物が、導電性に優れ、引張強度、伸び、衝撃強度等の物性バランスに優れることを見出し、本発明を完成させた。
【０００８】
すなわち、本発明の第１の発明によれば、（Ａ）オキシメチレンユニットを主たる構成単位とする重合体中に、炭素数２以上のオキシアルキレンユニットを、オキシメチレンユニット１００モルあたり０．１〜１０モル含有するポリオキシメチレン樹脂１００質量部に対し、（Ｂ）導電性カーボンブラック３〜１５質量部、（Ｃ）ポリエチレングリコールもしくはそのイソシアネート変性物（Ｃ−１）またはポリエーテルエステルアミド（Ｃ−２）を１〜１０質量部含有することを特徴とするポリオキシメチレン樹脂組成物が提供される。
【０００９】
また、本発明の第２の発明によれば、第１の発明において、（Ａ）ポリオキシメチレン樹脂が、炭素数２以上のオキシアルキレンユニットの含有量が高いポリオキシメチレン樹脂（Ａ１）と炭素数２以上のオキシアルキレンユニットの含有量が低いポリオキシメチレン樹脂（Ａ２）の混合物であることを特徴とするポリオキシメチレン樹脂組成物が提供される。
【００１０】
また、本発明の第３の発明によれば、第１の発明において、（Ａ）オキシメチレン樹脂が、炭素数２以上のオキシアルキレンユニットを、オキシメチレンユニット１００モルあたり３〜７モル含有するポリオキシメチレン樹脂と、炭素数２以上のオキシアルキレンユニットを、オキシメチレンユニット１００モルあたり０．１〜２．８モル含有するポリオキシメチレン樹脂との混合物であることを特徴とするポリオキシメチレン樹脂組成物が提供される。
【００１１】
また、本発明の第４の発明によれば、第１〜３のいずれかの発明において、さらに、（Ｄ）アミノ置換トリアジン化合物を、（Ａ）ポリオキシメチレン樹脂１００質量部に対し、０．０１〜１０質量部含有することを特徴とするポリオキシメチレン樹脂組成物が提供される。
【００１２】
また、本発明の第５の発明によれば、第１〜４のいずれかの発明において、さらに、（Ｅ）脂肪酸カルシウムを、（Ａ）ポリオキシメチレン樹脂１００質量部に対し、０．０１〜１０質量部含有することを特徴とするポリオキシメチレン樹脂組成物が提供される。
【００１３】
また、本発明の第６の発明によれば、第１〜５のいずれかの発明において、さらに、（Ｆ）離型剤を、（Ａ）ポリオキシメチレン樹脂１００質量部に対し、０．０１〜１０質量部含有することを特徴とするポリオキシメチレン樹脂組成物が提供される。
【００１４】
また、本発明の第７の発明によれば、第１〜６のいずれかの発明において、さらに、（Ｇ）芳香族ジヒドラジド化合物及び２０℃における水１００ｇに対する溶解度が１ｇ未満の脂肪族ジヒドラジド化合物より成る群から選ばれたジヒドラジド化合物を、（Ａ）ポリオキシメチレン樹脂１００質量部に対し、０．０１〜１質量部含有することを特徴とするポリオキシメチレン樹脂組成物が提供される。
【００１５】
また、本発明の第８の発明によれば、第１〜７のいずれかの発明において、ポリエチレングリコールもしくはそのイソシアネート変性物（Ｃ−１）の分子量が、１０，０００以上であることを特徴とするポリオキシメチレン樹脂組成物が提供される。
【００１６】
また、本発明の第９の発明によれば、第１〜８のいずれかの発明において、（Ｆ）離型剤が、高級脂肪酸アミド及び／又は高級脂肪酸ビスアミドであることを特徴とするポリオキシメチレン樹脂組成物が提供される。
【００１７】
さらに、本発明の第１０の発明によれば、第１〜９のいずれかの発明のポリオキシメチレン樹脂組成物を成形してなる成形品が提供される。
【発明の効果】
【００１８】
本発明のポリオキシメチレン樹脂組成物は、導電性に優れ、かつ引張強度、伸び、衝撃強度等の物性バランスに優れる。このため、本発明のポリオキシメチレン樹脂組成物を成形してなる成形品は、導電性・永久帯電防止性を必要とするＯＡ機器部品、自動車部品、産業用機器部品、可燃物用容器・配管等に好適に使用することができる。
【発明を実施するための形態】
【００１９】
［１．発明の概要］
本発明のポリオキシメチレン樹脂組成物は、（Ａ）オキシメチレンユニットを主たる構成単位とする重合体中に、炭素数２以上のオキシアルキレンユニットを、オキシメチレンユニット１００モルあたり０．１〜１０モル含有するポリオキシメチレン樹脂１００質量部に対し、（Ｂ）導電性カーボンブラック３〜１５質量部、（Ｃ）ポリエチレングリコール（Ｃ−１）もしくはそのイソシアネート変性物またはポリエーテルエステルアミド（Ｃ−２）を１〜１０質量部含有することを特徴とする。
【００２０】
以下、本発明の内容について詳細に説明する。
以下に記載する構成要件の説明は、本発明の代表的な実施態様や具体例に基づいてなされることがあるが、本発明はそのような実施態様や具体例に限定して解釈されるものではない。
なお、本願明細書において「〜」とはその前後に記載される数値を下限値及び上限値として含む意味で使用される。
【００２１】
［２．（Ａ）ポリオキシメチレン樹脂］
本発明に用いる（Ａ）ポリオキシメチレン樹脂は、−（−Ｏ−ＣＲＨ−）ｎ−（但し、Ｒは水素原子、有機基を示す。）で示されるアセタール構造の繰り返しを有する高分子であり、Ｒが水素原子であるオキシメチレンユニット（−ＣＨ２Ｏ−）を主たる構成単位とし、炭素数２以上のオキシアルキレンユニットを、オキシメチレンユニット１００モルあたり０．１〜１０モル含有するポリオキシメチレン樹脂である。
【００２２】
炭素数２以上のオキシアルキレンユニットとしては、炭素数２以上の分岐していてもよいオキシアルキレン基が挙げられ、好ましくは炭素数２〜１０の、より好ましくは炭素数２〜４の分岐をしていてもよいオキシアルキレン基であり、特に好ましくは、オキシエチレン基（−ＣＨ２ＣＨ２Ｏ−）、オキシプロピレン基（−ＣＨ２ＣＨ２ＣＨ２Ｏ−）、オキシブチレン基（−ＣＨ２ＣＨ２ＣＨ２ＣＨ２Ｏ−）である。これらのなかでも、特にオキシエチレン基が好ましい。ポリオキシメチレン樹脂中の炭素数２以上のオキシアルキレンユニットの含有量は、オキシメチレンユニット１００モルあたり０．１〜１０モルであり、好ましくは０．５〜１０モル、より好ましくは１〜１０モル、さらに好ましくは１．５〜１０モルであり、特には１．５〜９モルである。
炭素数２以上のオキシアルキレンユニットの含有量が、オキシメチレンユニット１００モルあたり０．１モル未満では、熱安定性や耐衝撃性が十分ではなく、また１０モルを超えると引張強度や曲げ強度等の機械的強度が悪化する。
【００２３】
本発明に用いる（Ａ）ポリオキシメチレン樹脂は、オキシメチレンユニットを主たる構成単位とし、炭素数２以上のオキシアルキレンユニットを上記範囲で含有するものであれば、コポリマー（ブロックコポリマーを含む）やターポリマー、それ以上の多元系共重合体であってもよく、更には線状構造のみならず分岐、架橋構造を有していてもよい。
【００２４】
本発明に用いる（Ａ）ポリオキシメチレン樹脂は、混合物であってもよく、特に炭素数２以上のオキシアルキレンユニットの含有量が高いポリオキシメチレン樹脂（Ａ１）（以下、単に「高含有ポリオキシメチレン樹脂（Ａ１）」という場合がある）と、炭素数２以上のオキシアルキレンユニットの含有量が低いポリオキシメチレン樹脂（Ａ２）（以下、単に「低含有量ポリオキシメチレン樹脂（Ａ２）」という場合がある）を混合して用いることが好ましい。
【００２５】
高含有量ポリオキシメチレン樹脂（Ａ１）としては、炭素数２以上のオキシアルキレンユニットの含有量が、オキシメチレンユニット１００モルあたり３〜７モルのものが好ましく、４〜６モルのものがより好ましい。低含有量ポリオキシメチレン樹脂（Ａ２）としては、炭素数２以上のオキシアルキレンユニットの含有量が、オキシメチレンユニット１００モルあたり０．１〜２．８モルのものが好ましく、０．５〜２．４モルのものがより好ましい。
混合する場合の高含有量ポリオキシメチレン樹脂（Ａ１）と低含有量ポリオキシメチレン樹脂（Ａ２）の含有量比は、（Ａ１）：（Ａ２）が１０：９０〜９０：１０（質量比）が好ましく、より好ましくは２０：８０〜８０：２０、より好ましくは３０：７０〜７０：３０、特には４０：６０〜６０：４０である。
【００２６】
本発明で用いる（Ａ）ポリオキシメチレン樹脂のメルトインデックス（ＡＳＴＭ−Ｄ１２３８規格：１９０℃、２．１６Ｋｇ）は、通常１〜１００ｇ／１０分であるが、０．５〜８０ｇ／１０分が好ましく、特には１〜５０ｇ／１０分が好ましい。１ｇ／１０分未満では成形性が低下する場合があり、１００ｇ／１０分を超えると靭性、耐疲労特性が悪くなりやすい。
【００２７】
本発明の樹脂組成物は、上記（Ａ）ポリオキシメチレン樹脂以外の他のポリオキシメチレン樹脂を含有していてもよく、このような樹脂として、オキシメチレンユニットのみを構成単位とするホモポリマー、または、炭素数２以上のオキシアルキレンユニットを、オキシメチレンユニット１００モルあたり０．１モル未満もしくは１０モル超を含有する共重合ポリオキシメチレン樹脂が挙げられる。他のポリオキシメチレン樹脂を含有する場合の含有量の上限は、好ましくは（Ａ）ポリオキシメチレン樹脂１００質量部に対し、３０質量部以下、より好ましくは２０質量部以下、さらには１０質量部以下、特には５質量部以下である。
【００２８】
ポリオキシメチレン樹脂の製造方法は公知であり、本発明ではそのいずれの方法で製造されたポリオキシメチレン樹脂も用いることができる。
例えば、オキシメチレン基と、炭素数２以上のオキシアルキレン基を構成単位とするポリオキシメチレン樹脂の製造方法としては、ホルムアルデヒドの３量体（トリオキサン）や４量体（テトラオキサン）等のオキシメチレン基の環状オリゴマーと、エチレンオキサイド、１，３−ジオキソラン、１，３，６−トリオキソカン、１，３−ジオキセパン等の炭素数２以上のオキシアルキレン基を含む環状オリゴマーとを共重合することによって製造することができる。
【００２９】
［３．（Ｂ）導電性カーボンブラック］
本発明で使用する導電性カーボンブラックとしては、ＡＳＴＭ  Ｄ２４１４に準拠して測定されるジブチルフタレー卜（ＤＢＰ）吸油量が、１００ｍｌ／１００ｇ以上のものが好ましく、より好ましくは２００ｍｌ／１００ｇ以上、特には３００ｍｌ／１００ｇ以上のカーボンブラックが挙げられる。ＤＢＰ吸油量が１００ｍｌ／１００ｇより小さい値を有するカーボンブラックを使用した場合、得られた樹脂組成物に導電性を付与しにくくなるため好ましくない。
【００３０】
また、平均一次粒子径は１０〜８０ｎｍ、さらには２０〜７０ｎｍ、特に３０〜６０ｎｍのものが好ましい。カーボンブラックの粒子径が１０ｎｍ未満の場合は、分散性が劣る傾向にある。一方、粒子径が８０ｎｍを超えると、導電性を付与しにくくなる場合がある。
なお、カーボンブラックの平均一次粒子径は、ＡＳＴＭ  Ｄ３８４９（カーボンブラックの標準試験法−電子顕微鏡法による形態的特徴付け）に記載の手順によりアグリゲート拡大画像を取得し、このアグリゲート画像から単位構成粒子として３，０００個の粒子径を測定し、算術平均して得られた値である。
【００３１】
ＢＥＴ比表面積は、６００ｍ２／ｇ以上、好ましくは７００ｍ２／ｇ以上であることが好ましい。ＢＥＴ比表面積が６００ｍ２／ｇ未満であると、導電性を発現させるために必要な配合量が多くなって、導電性、引張伸度、耐衝撃性等のバランスを取ることが困難となる傾向にある。なお、ＢＥＴ比表面積は、ＡＳＴＭ  Ｄ４８２０に記載の手順で測定することができる。
【００３２】
導電性カーボンブラックの灰分は、２質量％以下が好ましく、１質量％以下がより好ましく、０．５質量％以下がさらに好ましく、０．１質量％未満が特に好ましい。このようなカーボンブラックを使用することにより、導電性を付与しやすい傾向にあり好ましい。
【００３３】
導電性カーボンブラックとしては、アセチレンガスを熱分解して得られるアセチレンブラック、原油を原料としファーネス式不完全燃焼によって製造されるケッチェンブラック等が挙げられる。
これらの導電性カーボンブラックは、ペイント等に着色目的で加える顔料用カーボンブラックとは異なり、通常微細な粒子が連なった形態（ストラクチャ）を有している。
たとえば、アメリカのＣＡＢＯＴ社製バルカンＸＣ７２、旭カーボン社製旭ＨＳ−５００、ライオン・アクゾ社製ケッチェンブラックＥＣ、東海カーボン社製ＳＥＡＳＴ−１１６などが使用できる。
【００３４】
また、導電性カーボンブラックの含有量は、（Ａ）ポリオキシメチレン樹脂１００質量部に対し、導電性カーボンブラック３〜１５質量部であり、好ましくは４〜１３質量部、より好ましくは５〜１２質量部、特には６〜１０質量部である。３質量部より少ないと得られた樹脂組成物に導電性を付与しにくくなり、また、１５重量部より多い含有量であると樹脂組成物の強度が著しく低下し、実用に供しないため好ましくない。
【００３５】
［４．ポリエチレングリコールもしくはそのイソシアネート変性物（Ｃ−１）、ポリエーテルエステルアミド（Ｃ−２）］
本発明の樹脂組成物は、（Ｃ）ポリエチレングリコールもしくはそのイソシアネート変性物（Ｃ−１）またはポリエーテルエステルアミド（Ｃ−２）を含有する。
【００３６】
ポリエチレングリコールとしては、数平均分子量は、通常は５，０００〜２，０００，０００、好ましくは１０，０００〜１，０００、０００、より好ましくは１５，０００〜１００，０００である。数平均分子量が５，０００より小さいと、成形品の耐衝撃性が不十分となる場合があり、一方、２，０００，０００より大きいとポリオキシメチレン樹脂と混ざり難くなりやすい。なお、数平均分子量は、ゲルパーミエーションクロマトグラフィ（ＧＰＣ）測定によるポリスチレン換算の値として求めることができる。
【００３７】
ポリエチレングリコ−ルのイソシアネート変性物としては、ポリエチレングリコールをイソシアネートで変性したものでもよく、例えば、ポリエチレングリコールに対してイソシアネート化合物を、好ましくは０．０１〜５質量％程度を添加することにより得られるものが挙げられる。この例として、三洋化成社製メルポールＦ２２０等が挙げられる。
【００３８】
変性に用いるイソシアネート化合物としては、イソシアネート基を１または２以上有する化合物が好ましく、例えばプロピルイソシアネート、ブチルイソシアネート、へキシルイソシアネート、ドデシルイソシアネート、オクタデシルイソシアネート、ベンジルイソシアネート、シクロへキシルイソシアネート、フェニルイソシアネート、ｐ−クロロフェニルイソシアネート、ｐ−ニトロフェニルイソシアネート、２−クロロエチルイソシアネート、ステアロイルイソシアネート、プロパンジイソシアネート、へキサンジイソシアネート、デカンジイソシアネート、へキサンフルオロプロパンジイソシアネート、１，４−フェニレンジイソシアネート等を好ましく挙げることができる。これらイソシアネート化合物は、その１種または２種以上を使用することができ、適当な溶媒による溶液状態でポリエチレングリコールと反応させることにより製造される。
【００３９】
ポリエチレングリコールのイソシアネート変性物としては、数平均分子量は、通常は５，０００〜２，０００，０００、好ましくは１０，０００〜１，０００，０００、より好ましくは１５，０００〜１００，０００である。数平均分子量が５，０００より小さいと、成形品の耐衝撃性が不十分となる場合があり、一方、２，０００，０００より大きいとポリオキシメチレン樹脂と混ざり難くなりやすい。なお、数平均分子量は、ＧＰＣ測定によるポリスチレン換算の値として求めることができる。
【００４０】
ポリエチレングリコ−ルもしくはそのイソシアネート変性物（Ｃ−１）の含有量は、（Ａ）ポリオキシメチレン樹脂１００質量部に対し、１〜１０質量部の範囲であり、好ましくは２〜９重量部、より好ましく３〜８である。含有量が１より少ないと、得られる成形品の耐衝撃性や引張伸びが不十分であり、１０より大きいと引張強度の低下が大きくなる。
【００４１】
ポリエーテルエステルアミド（Ｃ−２）としては、典型的には、ポリアミド単位とポリオキシアルキレングリコール単位とから主として構成される。通常は、ポリアミド単位１５〜９０質量％とポリオキシアルキレングリコール単位８５〜１０質量％とから主として構成される。本発明で用いられるポリエーテルエステルアミドは、セグメント化共重合体であることが好ましい。
【００４２】
ポリエーテルエステルアミドを構成するポリアミド単位は、アミド結合を有する重合体であって、（１）ラクタムの開環重縮合体、（２）アミノカルボン酸重縮合体、（３）ジカルボン酸とジアミンの重縮合体のいずれでもよい。（１）のラクタムとしては、カプロラクタム、エナントラクタム、ラウロラクタム、ウンデカノラクタム等が挙げられる。（２）のアミノカルボン酸としては、ω−アミノカプロン酸、ω−アミノエナント酸、ω−アミノカプリル酸、ω−アミノペンゴン酸、ω−アミノカプリン酸、１１−アミノウンデカン酸、１２−アミノドデカン酸等が挙げられる。（３）のジカルボン酸としては、アジピン酸、アゼライン酸、セバシン酸、ウンデカンジ酸、ドデカンジ酸、イソフタル酸、重合脂肪酸等が挙げられ、またジアミンとしては、ヘキサメチレンジアミン、ヘプタメチレンジアミン、オクタメチレンジアミン、デカメチレンジアミン、メタキシリレンジアミン等が挙げられる。これらのポリアミド単位の分子量は３００〜１５，０００、好ましくは８００〜５，０００である。なお、上記アミド単位形成モノマーとして例示したものは２種類以上併用してもよい。ポリアミド単位として好ましいものは、ラウロラクタムを開環重縮合したポリアミド（ポリアミド１２）や、主として重合脂肪酸とジアミンの重縮合反応より得られるダイマー酸ポリアミドである。なお、重合脂肪酸とは不飽和脂肪酸の重合体、あるいはかかる重合体を水素添加して不飽和度を下げたものである。
重合脂肪酸としては、例えば１０〜２４程度の炭素数を有し、二重結合又は三重結合を一個以上有する一塩基性脂肪酸の二量体（ダイマー酸）及び／又はその水素添加物が好ましい。ダイマー酸としては、例えば、オレイン酸、リノール酸、エルカ酸等の二量体が挙げられる。その代表的なものの一つは、炭素数３６の二塩基酸及び／又は水素添加物を主体とし、他に少量の炭素数１８の一塩基酸（モノマー）や炭素数５４の三塩基酸（トリマー）を含有しているものである。
【００４３】
ポリエーテルエステルアミドを構成するポリオキシアルキレングリコール単位とは、炭素数２〜４のオキシアルキレン単位からなり、２００〜８，０００の分子量を有するものであって、具体的にはポリオキシエチレングリコール、ポリオキシプロピレングリコール、ポリオキシブチレングリコール等が挙げられるが、これらのうち、好ましいものはポリオキシエチレングリコールである。
【００４４】
これらのポリエーテルエステルアミドとその製造法は知られており、例えば、ポリエーテルとジカルボン酸からなる縮合ポリエステルプレポリマーの存在下に陰イオン触媒を用いてラクタムを開環重合させる方法（米国特許第３９９３７０９号公報）、ラクタム又はω−アミノカルボン酸、ジカルボン酸及びポリオールを加熱重合させる方法（西独国特許公開第２７１２９８７号及び同第２９３６９７６号公報）、分子鎖末端にカルボキシル基を有するジカルボン酸アミドとポリオールとをチタン酸塩系触媒を用いて縮合させる方法（米国特許第４２３０８３８号公報）等がある。
【００４５】
ポリエーテルエステルアミドは、融点又は軟化点は、好ましくは１７５℃以下であり、より好ましくは１７０℃以下である。このようなポリエーテルエステルアミドを用いることにより、ポリオキシメチレン樹脂と混練する温度においてポリエーテルエステルアミドが溶融状態となるため、ポリエーテルエステルアミドの分散性がより向上するという利点がある。
【００４６】
なお、本発明における融点とは、示差走査熱量測定（ＤＳＣ）法により観測される吸熱ピークのピークトップの温度である。吸熱ピークとは、試料を一度加熱溶融させ熱履歴による結晶性への影響をなくした後、再度昇温した時に観測される吸熱ピークとする。例えば、次の要領で求めることができる。３０〜２１０℃まで１０℃／分の速度で昇温し、２１０℃で２分間保持した後、５０℃まで２０℃／分の速度で降温する。更に、１０℃／分の速度で２１０℃まで昇温し、昇温時に観測される吸熱ピークのピークトップから融点を求める。昇温時の最高温度は、予想されるポリエーテルエステルアミドの融点に応じて適宜調整すればよく、通常は融点＋５０℃までの範囲で選択する。また、融点１８０℃以下とは、ＤＳＣで観測される融点が、ポリエーテルエステルアミドの重量平均分子量５００〜１００，０００の範囲において常に１８０℃以下であることを言う。
また、本発明における軟化点とは、ＪＩＳ  Ｋ２２０７規格に準拠して測定される温度である。
【００４７】
本発明で好ましく使用することができるポリエーテルエステルアミド（Ｃ−２）としては、例えば特開平１１−２２８６９１号公報等によって示される方法で製造されるポリエーテルエステルアミドや、特開２００２−１４６２１２号公報に記載されるポリエーテルエステルアミドが挙げられる。
【００４８】
ポリエーテルエステルアミドとしては、特に好ましいものは、ポリアミドとポリ（アルキレンオキサイド）グリコールブロックとがエステル結合で結合されたポリエーテルエステルアミドであり、三洋化成工業社製の「ペレスタットＮ１２００」等として入手することができる。
【００４９】
ポリエーテルエステルアミドの重量平均分子量は任意であるが、通常は５００〜１００，０００、好ましくは１，０００〜５０，０００である。なお、重量平均分子量とは、ＧＰＣ測定によって測定された、ポリスチレン換算の値をいう。
【００５０】
ポリエーテルエステルアミド（Ｃ−２）の含有量は、（Ａ）ポリオキシメチレン樹脂１００質量部に対し、１〜１０質量部の範囲であり、好ましくは２〜９重量部、より好ましく３〜８である。含有量が１質量部より少ないと、得られる成形品の耐衝撃性や引張伸びが不十分であり、１０質量部より大きいと引張強度の低下が大きくなる。
なお、ポリエチレングリコールもしくはそのイソシアネート変性物（Ｃ−１）とポリエーテルエステルアミド（Ｃ−２）を併用する場合は、両者の合計の含有量が３〜１０質量部となるように配合する。
【００５１】
［５．（Ｄ）アミノ置換トリアジン化合物］
本発明の樹脂組成物には、さらに、（Ｄ）アミノ置換トリアジン化合物を含有することも好ましい。アミノ置換トリアジン化合物は、従来公知の任意のアミノ置換トリアジン類を使用できるが、中でも下記一般式（１）で示される構造を有するアミノ置換トリアジン類、又はこれとホルムアルデヒドとの初期重縮合物が好ましい。
【化１】
2012162589.tif 000002
【００５２】
上記一般式（１）において、Ｒ１、Ｒ２、Ｒ３は、それぞれ独立して、水素原子、ハロゲン原子、水酸基、メルカプト基、炭素数１〜１０のアルキル基、アルキル基で置換されていてもよい炭素数６〜１２のアリール基、炭素数３〜１２のシクロアルキル基、又は置換されていてもよいアミノ基を示すが、Ｒ１〜Ｒ３のうち少なくとも一つは置換されていてもよいアミノ基を示す。
【００５３】
アミノ置換トリアジン化合物の具体例としては、例えばグアナミン、メラミン、Ｎ−ブチルメラミン、Ｎ−ブチルメラミン、Ｎ−フェニルメラミン、Ｎ，Ｎ−ジフェニルメラミン、Ｎ，Ｎ−ジアリルメラミン、Ｎ，Ｎ’，Ｎ’’−トリフェニルメラミン、Ｎ，Ｎ’，Ｎ’’−トリメチロールメラミン、ベンゾグアナミン、２，４−ジアミノ−６−メチル−ｓｙｍ−トリアジン、２，４−ジアミノ−６−ブチル−ｓｙｍ−トリアジン、２，４−ジアミノ−６−ベンジルオキシ−ｓｙｍ−トリアジン、２，４−ジアミノ−６−ブトキシ−ｓｙｍ−トリアジン、２，４−ジアミノ−６−シクロヘキシル−ｓｙｍ−トリアジン、２，４−ジアミノ−６−クロロ−ｓｙｍ−トリアジン、２，４−ジアミノ−６−メルカプト−ｓｙｍ−トリアジン、アメリン（Ｎ，Ｎ，Ｎ’，Ｎ’−テトラシアノエチルベンゾグアナミン）が挙げられる。
これらのアミノ置換トリアジン化合物は、ホルムアルデヒドとの初期重縮合物（プレポリマー）として用いてもよい。例えばメラミン、メチロールメラミン、ベンゾグアナミン等とホルムアルデヒドとの初期重縮合物を用いるのが好ましく、水溶性のメラミン−ホルムアルデヒド樹脂を用いるのが特に好ましい。
【００５４】
（Ｄ）アミノ置換トリアジン化合物の含有量は、（Ａ）ポリオキシメチレン樹脂１００質量部に対し、０．０１〜１０質量部が好ましく、７質量部以下がより好ましく、特に５質量部以下が好ましい。含有量が多すぎると、樹脂組成物の調製時に樹脂への分散が不良となり、ポリオキシメチレン樹脂組成物中で凝集し、いわゆる異物となる場合がある。
【００５５】
［６．（Ｅ）脂肪酸カルシウム］
本発明の樹脂組成物は、更に（Ｅ）脂肪酸カルシウムを含有することが好ましい。脂肪酸カルシウムとしては、炭素数１２〜６０の飽和脂肪酸カルシウムが好ましく、また、一部の水素原子がヒドロキシル基などの置換基で置換されたものも使用できる。
脂肪酸カルシウムとしては、ステアリン酸、カプリン酸、ラウリン酸、ミリスチン酸、ペンタデシル酸、パルミチン酸、アラキン酸、べヘン酸、モンタン酸などの炭素数１２〜２２の脂肪酸由来のジ脂肪酸カルシウムであることが好ましく、具体的な例としては、ミリスチン酸カルシウム、パルミチン酸カルシウム、ヘプタデシル酸カルシウム、ステアリン酸カルシウムなどが挙げられ、好ましくは、パルミチン酸カルシウム、ヘプタデシル酸カルシウム、ステアリン酸カルシウムであり、特に好ましくはステアリン酸カルシウムである。
【００５６】
（Ｅ）脂肪酸カルシウムの含有量としては（Ａ）ポリオキシメチレン樹脂１００質量部に対して０．０１〜１０質量部が好ましく、さらに好ましくは０．０１〜５質量部であり、より好ましくは０．０１〜３質量部である。脂肪酸カルシウムは１種類で用いても良いし、２種類以上組み合わせて用いても良い。脂肪酸カルシウムの含有量が０．０１質量部よりも少ないと目的とする熱安定性を得ることができにくく、１０質量部より多い場合は機械的特性等を損ねることになりやすい。
【００５７】
［７．（Ｆ）離型剤］
本発明の樹脂組成物においては、離型剤を含有することも好ましい。
離型剤としては、例えば、高級脂肪酸アミド及び／又は高級脂肪酸ビスアミド、脂肪族カルボン酸とアルコールとのエステル、脂肪族炭化水素化合物、ポリシロキサン系シリコーンオイルなどが挙げられる。中でも、少量の添加で離型向上効果が優れる点から、高級脂肪酸アミド及び／又は高級脂肪酸ビスアミドが好ましい。
【００５８】
［高級脂肪酸（ビス）アミド］
本発明で用いられる高級脂肪酸アミド及び／又は高級脂肪酸ビスアミド（以下、これらをあわせて「高級脂肪酸（ビス）アミド」という場合がある）は、高級脂肪酸のアミド、高級脂肪酸のビスアミドであり、高級脂肪酸及び／又は多塩基酸とジアミンとの脱水反応によって得られる化合物が好ましい。高級脂肪酸としては、炭素数１６以上、例えば炭素数１６〜３０の飽和脂肪族モノカルボン酸が好ましく、具体的には、パルミチン酸、ステアリン酸、ベヘン酸、モンタン酸等が挙げられる。
多塩基酸としては、二塩基酸以上のカルボン酸で、例えば、マロン酸、コハク酸、アジピン酸、セバシン酸、ピメリン酸、アゼライン酸等の脂肪族ジカルボン酸類及びフタル酸、テレフタル酸等の芳香族ジカルボン酸並びにシクロヘキシルジカルボン酸、シクロヘキシルコハク酸等の脂環族ジカルボン酸等が挙げられる。
ジアミンとしては、例えば、エチレンジアミン、１，３−ジアミノプロパン、１，４−ジアミノブタン、ヘキサメチレンジアミン、メタキシリレンジアミン、トリレンジアミン、パラキシリレンジアミン、フェニレンジアミン、イソホロンジアミン等が挙げられる。
【００５９】
高級脂肪酸（ビス）アミドとしては、具体的には、ステアリン酸アミド、ベヘン酸アミド、モンタン酸アミドなどが挙げられる。また、高級脂肪酸ビスアミドとしては、上記の高級脂肪酸と炭素数１〜１０、好ましくは炭素数１〜６の脂肪族ジアミンとの反応により得られる高級脂肪酸ビスアミドが挙げられ、具体的には、メチレンビスステアリルアミド、エチレンビスステアリルアミド等が挙げられる。これらのうち、ステアリン酸アミド、エチレンビスステアリルアミドが好ましい。
これらの高級脂肪酸（ビス）アミドは１種を単独で用いても良く、２種以上を混合して用いても良い。
【００６０】
脂肪族カルボン酸とアルコールとのエステルにおける脂肪族カルボン酸としては、例えば、飽和または不飽和の脂肪族一価、二価または三価カルボン酸を挙げることができる。ここで脂肪族カルボン酸とは、脂環式のカルボン酸も包含する。これらの中で好ましい脂肪族カルボン酸は炭素数６〜３６の一価または二価カルボン酸であり、炭素数６〜３６の脂肪族飽和一価カルボン酸がさらに好ましい。脂肪族カルボン酸とアルコールとのエステルにおける脂肪族カルボン酸の具体例としては、パルミチン酸、ステアリン酸、カプロン酸、カプリン酸、ラウリン酸、アラキン酸、ベヘン酸、リグノセリン酸、セロチン酸、メリシン酸、テトラリアコンタン酸、モンタン酸、アジピン酸、アゼライン酸などが挙げられる。
【００６１】
一方、脂肪族カルボン酸とアルコールとのエステルにおけるアルコールとしては、例えば、飽和または不飽和の一価または多価アルコールが挙げられる。これらのアルコールは、フッ素原子、アリール基などの置換基を有していてもよい。これらの中では、炭素数３０以下の一価または多価の飽和アルコールが好ましく、炭素数３０以下の脂肪族飽和一価アルコールまたは脂肪族飽和多価アルコールがさらに好ましい。なお、ここで脂肪族とは、脂環式化合物も包含する意味で用いる。
かかるアルコールの具体例としては、オクタノール、デカノール、ドデカノール、ステアリルアルコール、ベヘニルアルコール、エチレングリコール、ジエチレングリコール、グリセリン、ペンタエリスリトール、２，２−ジヒドロキシペルフルオロプロパノール、ネオペンチレングリコール、ジトリメチロールプロパン、ジペンタエリスリトール等が挙げられる。
【００６２】
また、上記のエステルは、単一物質であってもよいが、複数の化合物の混合物であってもよい。さらに、結合して一つのエステルを構成する脂肪族カルボン酸及びアルコールは、それぞれ、１種を用いてもよく、２種以上を任意の組み合わせ及び比率で併用しても良い。
【００６３】
脂肪族カルボン酸とアルコールとのエステルの具体例としては、蜜ロウ（ミリシルパルミテートを主成分とする混合物）、ステアリン酸ステアリル、ベヘン酸ベヘニル、ベヘン酸ステアリル、グリセリンモノパルミテート、グリセリンモノステアレート、グリセリンジステアレート、グリセリントリステアレート、ペンタエリスリトールモノパルミテート、ペンタエリスリトールモノステアレート、ペンタエリスリトールジステアレート、ペンタエリスリトールトリステアレート、ペンタエリスリトールテトラステアレート等が挙げられる。
【００６４】
脂肪族炭化水素化合物としては、粘度平均分子量２００〜１５，０００の脂肪族炭化水素化合物が好ましく、例えば、流動パラフィン、パラフィンワックス、マイクロワックス、ポリエチレンワックス、フィッシャ−トロプシュワックス、炭素数３〜１２のα−オレフィンオリゴマー等が挙げられる。なお、ここで脂肪族炭化水素化合物としては、脂環式炭化水素化合物も含まれる。また、これらの炭化水素化合物は部分酸化されていてもよい。
また、脂肪族炭化水素化合物の粘度平均分子量は、より好ましくは１０，０００以下である。
【００６５】
これらの中では、パラフィンワックス、ポリエチレンワックスまたはポリエチレンワックスの部分酸化物が好ましく、パラフィンワックス、ポリエチレンワックスがさらに好ましい。
なお、脂肪族炭化水素化合物は単一物質であってもよいが、構成成分や分子量が様々なものの混合物であっても、主成分が上記の範囲内であれば使用できる。
【００６６】
ポリシロキサン系シリコーンオイルとしては、例えば、ジメチルシリコーンオイル、メチルフェニルシリコーンオイル、ジフェニルシリコーンオイル、フッ素化アルキルシリコーン等が挙げられる。
【００６７】
なお、上述した離型剤は、１種が含有されていてもよく、２種以上が任意の組み合わせ及び比率で含有されていても良い。
【００６８】
（Ｆ）離型剤の含有量は、（Ａ）ポリオキシメチレン樹脂１００質量部に対して、好ましくは０．０１質量部以上、より好ましくは０．１質量部以上であり、また、その上限は、好ましくは１０質量部以下、より好ましくは５質量部以下、さらには２質量部以下である。離型剤の含有量が前記範囲の下限値未満の場合は、離型性の向上効果が十分でない場合があり、離型剤の含有量が前記範囲の上限値を超える場合は、耐加水分解性の低下、射出成形時の金型汚染などが生じる可能性がある。
【００６９】
［８．ジヒドラジド化合物］
本発明の樹脂組成物は、ヒドラジド化合物を含有することも好ましい。
本発明に用いるヒドラジド化合物としては、脂肪族或いは芳香族の何れのヒドラジドでも使用することができるが、ジヒドラジド化合物が好ましく、特に、ジヒドラジド化合物として、（Ｇ）芳香族ジヒドラジド化合物及び２０℃における水１００ｇに対する溶解度が１ｇ未満の脂肪族ジヒドラジド化合物より成る群から選ばれたジヒドラジド化合物を用いるのが好ましい。
芳香族ジヒドラジド化合物とは、２個のカルボン酸基やスルホン酸基を有する芳香族化合物のそれぞれの酸基にヒドラジンが反応した化合物で、例えば、イソフタル酸ジヒドラジド、テレフタル酸ジヒドラジド、１，５−ナフタレンジカルボヒドラジド、１，８−ナフタレンジカルボヒドラジド、２，６−ナフタレンジカルボヒドラジド、１，５−ジフェニルカルボノヒドラジド、２，４−トルエンジスルホニルヒドラジド、４，４’−オキシビスベンゼンスルホニルヒドラジド等が挙げられる。
【００７０】
また、２０℃における水１００ｇに対する溶解度（以下、「水溶解度」という場合がある。）が１ｇ未満の脂肪族ジヒドラジド化合物としては、例えば、シュウ酸ジヒドラジド（水溶解度０．２ｇ以下）、セバシン酸ジヒドラジド（同０．０１ｇ以下）、１，１２−ドデカン二酸ジヒドラジド（同０．０１ｇ以下）、１，１８−オクタデカンジカルボヒドラジド（同０．１ｇ以下）等が挙げられる。水溶解度が１ｇ以上の脂肪族ジヒドラジド化合物は、ポリオキシメチレン樹脂組成物からのホルムアルデヒド発生抑制効果が十分でない傾向がある。
【００７１】
ジヒドラジド化合物のなかでも好ましいものとしては、アジピン酸ジヒドラジド、セバシン酸ジヒドラジド、１，１２−ドデカン二酸ジヒドラジド、イソフタル酸ジヒドラジド、２，６−ナフタレンジカルボヒドラジド、テレフタル酸ジヒドラジド等が挙げられる。特にセバシン酸ジヒドラジド、１，１２−ドデカン二酸ジヒドラジド、イソフタル酸ジヒドラジド、テレフタル酸ジヒドラジド等を用いるのが好ましい。
【００７２】
（Ｇ）芳香族ジヒドラジド化合物及び２０℃における水１００ｇに対する溶解度が１ｇ未満の脂肪族ジヒドラジド化合物より成る群から選ばれたジヒドラジド化合物の含有量は、（Ａ）ポリオキシメチレン樹脂１００質量部に対して、０．０１〜１質量部であることが好ましい。含有量が０．０１質量部未満では成形品からのホルムアルデヒドの発生を低減させる効果が不十分で、逆に１質量部を超えると射出成形時の金型付着物が増加し、成形を効率的に行えなくなりやすい。より好ましい含有量は、０．０５〜１質量部、特には、０．０５〜０．５質量部である。
【００７３】
［９．その他配合成分］
また、本発明のポリオキシメチレン樹脂組成物には、上記の成分の他に、本発明の目的を損なわない範囲内で公知の種々の添加剤を含有してもよい。
添加剤としては、例えば、ヒンダードフェノール化合物等の熱安定剤、酸化防止剤、滑剤、核剤、可塑剤、流動性改良剤、紫外線吸収剤、帯電防止剤、難燃剤、着色剤、顔料、充填剤、抗菌剤等が挙げられる。
【００７４】
［１０．ポリオキシメチレン樹脂組成物の製造方法］
本発明のポリオキシメチレン樹脂組成物の製造方法は、特に限定されるものではなく、上記の（Ａ）〜（Ｃ）成分、及び必要に応じて添加されるその他の成分を、任意の順序で混合、混練することによって製造することができる。
混合・混練の温度、圧力等の条件は、従来公知のポリオキシメチレン樹脂組成物の製造方法に鑑みて適宜選択すればよい。例えば、混練はポリオキシメチレン樹脂の溶融温度以上で行えばよいが、通常は１８０℃以上、２３０℃以下で行うのが好ましい。製造装置としても従来からこの種の樹脂組成物の製造に用いられている慣用の押出機や混練機、例えば、押出機、ブラベンダー、ニーダー、バンバリーミキサー、ロールミル等を利用することができるが、特に好ましい溶融混合機又は混練機としては、押出機、ニーダー等の密閉式装置を挙げることができる。
【００７５】
具体的には、例えば、（Ａ）ポリオキシメチレン樹脂に対して、（Ｂ）導電性カーボンブラック、ポリエチレングリコールもしくはそのイソシアネート変性物（Ｃ−１）またはポリエーテルエステルアミド（Ｃ−２）、さらに必要により含有するその他成分の所定量を、同時に又は任意の順序で配合し、ミキサー、押出機又は混練機等によって混合する。また、各成分は、個別に、あるいは順次供給したり、予め、前記配合原料の一部を混合したマスターバッチとして、供給してもよい。本発明においては、上記の各成分を予め混合して得られたドライブレンド物を一軸又は二軸押出機で溶融混練してストランド状に押出し、ペレット化することにより、所望の組成のポリオキシメチレン樹脂組成物を得る方法を採用することが好ましい。
またペレットを経由せずに、押出機で溶融混練された樹脂を直接、射出成形品、ブロー成形品あるいは押出成形品等にすることもできる。
【００７６】
［１１．成形品］
本発明ポリオキシメチレン樹脂組成物は、射出成形、圧縮成形、射出圧縮成形、押出成形、ブロー成形、射出ブロー成形等の成形法により、種々の成形品とすることができる。流動性、加工性の観点から、射出成形が好ましい。
成形品としては、ペレット、丸棒、厚板等の素材、シート、チューブ、パイプ、各種容器、キャップ、また、機械、電気・電子機器、自動車、建材その他の各種部品等の製品が挙げられる。
特には、導電性・永久帯電防止性を必要とするＯＡ機器部品、自動車部品、産業用機器部品、可燃物用容器・配管等に好適に使用することができる。例えば、自動車用燃料タンクのキャップやポンプモジュール部品、ガソリンスタンドの給油装置部品や配管部材、ＯＡ機器（たとえばプリンター、複写機、電子写真装置、ファクシミリ機）の軸受、ローラー、導電性ローラー、アース機能を付与した軸受、燃料ポンプ用部品、磁気ディスクドライブ装置のランプ部材、電気電子素子部品、電池関連部品、静電塗装装置部品、パソコン・携帯電話などに用いる電磁波シールド部品、キースィッチ等々に好適に使用することができる。
【実施例】
【００７７】
以下、実施例を挙げて本発明をさらに具体的に説明する。以下の実施例に示す材料、使用量、割合、処理内容、処理手順等は、本発明の趣旨を逸脱しない限り、適宜変更することができる。したがって、本発明の範囲は、以下に示す具体例により限定的に解釈されるべきものではない。
【００７８】
実施例及び比較例で使用した各原料成分は、以下の表１のとおりである。
【表１】
2012162589.tif 000003
【００７９】
（実施例１〜９、比較例１〜２）
上記（Ａ）ポリオキシメチレン樹脂１００質量部に対し、表２に記載の上記各成分を、表２に記載した量で、秤取り、川田製作所社製スーパーミキサーを用いて均一に混合したのち、常法に従って、２軸押出機（池貝社製ＰＣＭ−３０、スクリュー径３０ｍｍ）を用いて、スクリュー回転数１２０ｒｐｍ、シリンダー設定温度１９０℃の条件下に、溶融混練したのち、ペレット化した。
以下の評価方法を行うことにより、表２に示す結果を得た。
【００８０】
［測定及び評価方法］
測定及び評価は、以下の方法で行った。
（１）引張降伏点強度および破断点歪
上記ペレットを８０℃で３時間、熱風循環乾燥機にて乾燥した後、住友重機械工業社製ＳＧ−７５射出成形機を用いて、ＩＳＯ９９８８−２規格に準拠し、シリンダー温度１７５〜１９５℃、金型温度９０℃の条件で、ＩＳＯ引張試験用試験片を作製した。得られた試験片を用い、ＩＳＯ５２７規格に準拠して、引張強度の測定を行った。
【００８１】
（２）シャルピー衝撃強度
上記ペレットを８０℃で３時間、熱風循環乾燥機にて乾燥した後、、住友重機械工業社製ＳＧ−７５射出成形機を用いて、ＩＳＯ９９８８−２規格に準拠し、シリンダー温度１７５〜１９５℃、金型温度９０℃の条件で、ＩＳＯシャルピー衝撃試験用試験片を作製した。得られた試験片を用い、ＩＳＯ規格１７９−１及びＩＳＯ１７９−２に準拠してシャルピー衝撃強度（ノッチ有り、無し）を測定した。
【００８２】
（３）体積抵抗率
上記ペレットを８０℃で３時間、熱風循環乾燥機にて乾燥した後、射出成形機（住友重機械工業社製、ＳＨ１００、型締め力１００Ｔ）により、シリンダー温度１７５〜１９５℃、金型温度９０℃の条件で、金型として縦１００ｍｍ、横１００ｍｍ、厚み２ｍｍのものを使用し、体積抵抗率測定用試験片を作製した。得られた試験片を用い、ＪＩＳ  Ｋ７１９４に準拠し、「ロレスタＡＰ  ＭＣＰ−Ｔ４００」にて体積抵抗率を測定した。体積抵抗率はΩ・ｃｍの単位で表示する。
【００８３】
【表２】
2012162589.tif 000004
【００８４】
表２より明らかなとおり、本発明のポリオキシメチレン樹脂組成物は、導電性に優れ、かつ引張降伏点強度、引張破断点歪、シャルピー衝撃強度（ノッチ付、ノッチ無し共）に優れことが分かる。
一方、比較例１〜２では、導電性はあるものの、引張破断点歪、シャルピー衝撃強度が低いことが分かる。
【産業上の利用可能性】
【００８５】
本発明のポリオキシメチレン樹脂組成物は、導電性に優れ、かつ引張強度、伸び、衝撃強度等の物性バランスに優れたポリオキシメチレン樹脂材料である。
従って、本発明のポリオキシメチレン樹脂組成物は、特には、導電性・永久帯電防止性を必要とするＯＡ機器部品、自動車部品、産業用機器部品、可燃物用容器・配管等に好適に使用することができ、産業上の利用性は非常に高いものがある。